(57)【特許請求の範囲】
【請求項１】
フィルム基材の少なくとも一方の面に、ハードコート塗液の塗布、乾燥、硬化により形成されたハードコート層が設けられ、前記ハードコート層の上に、無機密着層を介して透明導電層が形成され、
前記ハードコート塗液が、アクリレートを主成分とするモノマーもしくはオリゴマー（Ａ）、チオール基を２つ以上有するポリチオール化合物（Ｂ）、および、光重合開始剤（Ｃ）を少なくとも含有する組成物からなり、該組成物中における前記ポリチオール化合物（Ｂ）の添加量が５重量％以上５０重量％以下であり、かつ、前記光重合開始剤（Ｃ）の添加量が、前記アクリレートを主成分とするモノマーもしくはオリゴマー（Ａ）に対して０．１質量％以上１０質量％以下であり、
前記ハードコート層の膜厚が、３μｍ以上２０μｍ以下であり、
前記無機密着層の膜厚が、１ｎｍ以上８ｎｍ以下であり、
前記透明導電層の膜厚が、１０ｎｍ以上２５ｎｍ以下であることを特徴とするハードコートフィルム。
【請求項２】
前記請求項１に記載のハードコートフィルムを備えることを特徴とするタッチパネル。
【発明の詳細な説明】
【技術分野】
【０００１】
本発明は、密着性に優れたハードコート層を形成するためのハードコート塗液を用いて形成したハードコート層を有するハードコートフィルム及び該ハードコート層を備えたタ
ッチパネルに関する。
【背景技術】
【０００２】
例えばＬＣＤ、ＰＤＰ、ＦＥＤ、ＥＬ等の表示パネルやタッチパネルに用いられる基板は、ガラス基板から、加工性及び軽量化の面で有利であるプラスチックフィルムに置き換わりつつある。しかし、プラスチックフィルムは表面が傷つきやすいため、プラスチックフィルムからなる基板としては、フィルム基材の表面にハードコート層を形成したハードコートフィルムか、或いは表面にハードコートフィルムを貼り付けて表面硬度や耐擦傷性を付与したものが用いられている。
【０００３】
また、ガラス基板においても、破損した際の飛散防止のために、表面にプラスチックフィルムを貼り付けており、その場合も、プラスチックフィルムとしては、ハードコートフィルムが用いられている。
【０００４】
また、ハードコートフィルムには、ハードコート層の上に透明導電層を形成したものもあり、透明導電性フィルムとして使用されている。このハードコートフィルムは、ハードコート層の上に金属酸化物等の透明薄膜からなる多層膜を形成することで得られる。この多層膜は、化学蒸着（ＣＶＤ）法や、物理蒸着（ＰＶＤ）法といったドライコーティング法により形成されている。
【０００５】
上記ハードコートフィルムは高い耐久性が要求される。耐久性を得るための要件の一つは、ハードコート層の密着性であり、フィルム基材の表面にハードコート層を形成したハードコートフィルムでは、フィルム基材とハードコート層との密着性が耐久性に影響し、ハードコート層の上にさらに透明導電層を形成したハードコートフィルムでは、フィルム基材とハードコート層との密着性に加えて、ハードコート層と透明導電層との密着性も耐久性に影響する。
【０００６】
特にタッチパネルに用いるハードコートフィルムは、ハードコート層の密着性が、経年劣化や機械的耐久性に大きく影響するため、高温高湿度環境下での耐久性試験に耐えられるような高い密着性が求められる。
【０００７】
そこで、ハードコート層の密着性を向上させるために、例えば、モノマー成分として分子内に２個以上の（メタ）アクリロイル基を有する化合物とシリカを含有する活性エネルギー線硬化型樹脂組成物に、更にリン酸基含有エチレン性不飽和化合物を含有させたハードコート塗液によりハードコート層を形成することが提案されている。（特許文献１参照）
【先行技術文献】
【特許文献】
【０００８】
【特許文献１】特開２００７−０１６１４５号公報
【発明の概要】
【発明が解決しようとする課題】
【０００９】
しかし、上記ハードコート塗液により形成されたハードコート層は密着性が充分に高いとは言えない。
【００１０】
本発明は、上記の問題点に鑑み、ハードコート層の密着性が高い耐久性に優れたハードコートフィルム及び該ハードコートフィルムを備えたタッチパネルを提供することを目的としている。
【課題を解決するための手段】
【００１１】
発明者は上記課題に対して鋭意検討を行い、以下に述べる手段を用いることによって、上記課題を解決できることを見出した。
【００１４】
請求項１に記載の発明は、フィルム基材の少なくとも一方の面に、ハードコート塗液の塗布、乾燥、硬化により形成されたハードコート層が設けられ、前記ハードコート層の上に、無機密着層を介して透明導電層が形成され、前記ハードコート塗液が、アクリレートを主成分とするモノマーもしくはオリゴマー（Ａ）、チオール基を２つ以上有するポリチオール化合物（Ｂ）、および、光重合開始剤（Ｃ）を少なくとも含有する組成物からなり、該組成物中における前記ポリチオール化合物（Ｂ）の添加量が５重量％以上５０重量％以下であり、かつ、前記光重合開始剤（Ｃ）の添加量が、前記アクリレートを主成分とするモノマーもしくはオリゴマー（Ａ）に対して０．１質量％以上１０質量％以下であり、前記ハードコート層の膜厚が、３μｍ以上２０μｍ以下であり、前記無機密着層の膜厚が、１ｎｍ以上８ｎｍ以下であり、前記透明導電層の膜厚が、１０ｎｍ以上２５ｎｍ以下であることを特徴とするハードコートフィルムである。
【００１７】
請求項２に記載の発明は、前記請求項１に記載のハードコートフィルムを備えたタッチ
パネルである。
【発明の効果】
【００１８】
本発明のハードコート塗液によれば、他の部材との密着性が高いハードコート層を形成することができる。また、本発明のハードコートフィルム及びタッチパネルは、ハードコート層の密着性が高く、耐久性に優れている。
【図面の簡単な説明】
【００１９】
【図１】本発明の第１実施形態によるハードコートフィルムのハッチングを省略した断面図。
【図２】本発明の第２実施形態によるハードコートフィルムのハッチングを省略した断面図。
【発明を実施するための形態】
【００２０】
図１に示した第１実施形態によるハードコートフィルム１０は、プラスチックフィルムからなるフィルム基材１１の少なくとも一方の面（図１では上面）に、後述するハードコート塗液の塗布、乾燥、硬化により形成されたハードコート層１２が設けられたものである。
【００２１】
ハードコート塗液は、アクリレートを主成分とするモノマーもしくはオリゴマー（Ａ）、チオール基を２つ以上有するポリチオール化合物（Ｂ）、光重合開始剤（Ｃ）を少なくとも含有する組成物を溶剤に溶解したものである。
【００２２】
ポリチオール化合物（Ｂ）を構成する『チオール』はＲ−ＳＨで表される構造を持ち、（メタ）アクリレートといった化合物内の二重結合『エン』にラジカル付加することにより高分子鎖、あるいは三次元網目構造が形成される。
【００２３】
一般的なアクリル系の紫外線硬化剤の場合は酸素による硬化阻害を受けやすいが、エン−チオール系の紫外線硬化剤の場合は酸素による硬化阻害を受けないため良好な硬化状態を得ることができ、フィルム基材１１との高い密着性を得ることができる。
【００２４】
さらに、エン−チオール系の紫外線硬化剤は、硬化反応がラジカル連鎖による段階的逐次反応であり、硬化とともに経時的に生成ポリマーの分子量が増大していくため、硬化初期から高分子量体を与えるアクリル系紫外線硬化剤と比べて、硬化歪みが小さくなる性質があることから、高温高湿度環境下や光照射環境下での耐久性試験による密着性の低下を抑制することができる。
【００２５】
ポリチオール化合物（Ｂ）としては、例えば、トリス［（３−メルカプトプロピオニルオキシ）エチル］イソシアヌレート（ＴＥＭＰＩＣ）、ペンタエリスリトールテトラキス（３−メルカプトプロピオネート）（ＰＥＭＰ）、トリメチロールプロパントリス（３−メルカプトプロピオネート）（ＴＭＭＰ）、ジペンタエリスリトールヘキサ（３−メルカプトプロピオネート）（ＤＰＭＰ）、ジエチレングリコールビス（３−メルカプトプロピオネート）、１，４−ビス（３−メルカプトブチリルオキシ）ブタン（ＭＴＢＤ１）、１，３，５−トリス（３−メルカプトブチルオキシエチル）−１，３，５−トリアジン−２，４，６（１Ｈ，３Ｈ，５Ｈ）−トリオン（ＭＴＮＲ１）、ペンタエリスリトールテトラキス（３−メルカプトブチレート）（ＭＴＰＥ１）等のチオール基を２〜５個有するポリチオール化合物を挙げることができる。これらのうち反応性の面からトリス［（３−メルカプトプロピオニルオキシ）エチル］イソシアヌレート、ペンタエリスリトールテトラキス（３−メルカプトプロピオネート）が好ましい。
【００２６】
前記組成物のポリチオール化合物（Ｂ）の重量割合は５〜５０重量％程度が好ましく、１０〜３０重量％程度が特に好ましい。５重量％より少ない場合は反応性や密着性が低下し、又、５０重量％より多い場合は密着性や経時安定性、硬化性に悪影響を及ぼす場合がある。
【００２７】
ハードコート塗液の主成分のアクリレート（Ａ）としては、特に限定はしないが、乾燥時の温度に耐え、透明性を維持できる樹脂が好ましい。さらに硬化後の機械特性及び透明性、耐薬品性、耐熱性はもちろんのこと、塗布加工時の低粘度化等の諸物性を考慮した場合、具体的には３次元架橋の期待出来る３官能以上のアクリレートを主成分とするモノマーもしくはオリゴマーを架橋して成る紫外線硬化型樹脂が好ましい。３官能以上のアクリレートとしては、トリメチロールプロパントリアクリレート、イソシアヌル酸ＥＯ変性トリアクリレート、ペンタエリスリトールトリアクリレート、ジペンタエリスリトールトリアクリレート、ジペンタエリスリトールテトラアクリレート、ジペンタエリスリトールペンタアクリレート、ジペンタエリスリトールヘキサアクリレート、ジトリメチロールプロパンテトラアクリレート、ペンタエリスリトールテトラアクリレート、ポリエステルアクリレート等が好ましい。特に好ましいのは、イソシアヌル酸ＥＯ変性トリアクリレートおよびポリエステルアクリレートである。これらは単独で用いても良いし、２種以上併用しても構わない。また、これら３官能以上のアクリレートの他にエポキシアクリレート、ウレタンアクリレート、等のいわゆるアクリル系樹脂を併用することが可能である。これらの樹脂は、いずれのコート方法を用いる場合であっても、工業的な製造を考慮すると５分以内で硬化できるものが望ましい。
【００２８】
ベースとなる光硬化型樹脂としては、１分子中に少なくとも１個以上の架橋性二重結合を有する化合物が挙げられる。この種の光硬化型樹脂としては、例えば、ポリウレタンアクリレート、エポキシアクリレート、ポリオールアクリレートなどのアクリル系樹脂が好ましい。具体的には、架橋性オリゴマー、単官能または多官能モノマー、光重合開始剤、光重合開始助剤などを含むものである。
【００２９】
架橋性オリゴマーとしては、ポリエステル（メタ）アクリレート、ポリエーテル（メタ）アクリレート、ポリウレタン（メタ）アクリレート、エポキシ（メタ）アクリレート、シリコーン（メタ）アクリレート等のアクリルオリゴマーが好ましい。具体的にはポリエチレングリコールジ（メタ）アクリレート、ポリプロピレングリコールジ（メタ）アクリレート、ビスフェノールＡ型エポキシアクリレート、ポリウレタンのジアクリレート、クレゾールノボラック型エポキシ（メタ）アクリレート等がある。
【００３０】
単官能または多官能モノマーとしては、（メタ）アクリル酸エステル等のアクリルモノマーが好ましい。具体的には２官能の（メタ）アクリル酸エステルとしてはトリプロピレングリコールジ（メタ）アクリレート、１，６−ヘキサンジオールジアクリレート、テトラエチレングリコールジ（メタ）アクリレート等がある。３官能の（メタ）アクリル酸エステルとしてはトリメチロールプロパントリ（メタ）アクリレート、ペンタエリスリトールトリ（メタ）アクリレート等がある。４官能の（メタ）アクリル酸エステルとしてはテトラメチロールメタンテトラ（メタ）アクリレート、ペンタエリスリトールテトラ（メタ）アクリレート等がある。６官能の（メタ）アクリル酸エステルとしてはジペンタエリスリトールヘキサアクリレート等がある。
【００３１】
前記ハードコート塗液の塗布、乾燥、硬化により形成するハードコート層１２の膜厚は、必要とされる硬度と柔軟性により決定するが、３μｍ未満の膜厚では、十分な塗膜強度を得られず、傷が付きやすいものとなってしまうだけでなく、膜厚がばらつきやすくなり、膜厚のばらつきによる光の干渉縞が発生するなどの不具合が生じてしまう。一方、２０μｍを超えると曲げによるクラックが発生する場合があり、また、形成されるハードコートフィルムにカールが発生しやすくなってしまう。従って、ハードコート層１２の好ましい膜厚は３〜２０μｍである。
【００３２】
本実施形態において、光硬化型樹脂を硬化させる活性エネルギー線が紫外線である場合には、光重合開始剤を添加する必要がある。ラジカル発生型の光重合開始剤としては、ベンゾイン、ベンゾインメチルエーテル、ベンゾインエチルエーテル、ベンゾインイソプロピルエーテル、ベンジルメチルケタールなどのベンゾインとそのアルキルエーテル類；アセトフェノン、２、２、−ジメトキシ−２−フェニルアセトフェノン、１−ヒドロキシシクロヘキシルフェニルケトン、などのアセトフェノン類；メチルアントラキノン、２−エチルアントラキノン、２−アミルアントラキノンなどのアントラキノン類；チオキサントン、２、４−ジエチルチオキサントン、２、４−ジイソプロピルチオキサントンなどのチオキサントン類；アセトフェノンジメチルケタール、ベンジルジメチルケタールなどのケタール類；ベンゾフェノン、４、４−ビスメチルアミノベンゾフェノンなどのベンゾフェノン類及びアゾ化合物などがある。これらは単独または２種以上の混合物として使用でき、さらにはトリエタノールアミン、メチルジエタノールアミンなどの第３級アミン；２−ジメチルアミノエチル安息香酸、４−ジメチルアミノ安息香酸エチルなどの安息香酸誘導体等の光開始助剤などと組み合わせて使用することができる。
【００３３】
上記光重合開始剤の添加量は、主成分のアクリレートに対して０．１質量％以上１０質量％以下である。０．１質量％未満ではハードコート層の硬化が不十分となり好ましくない。また、１０質量％を超える場合は、ハードコート層の黄変を生じたり、耐候性が低下したりするため好ましくない。
【００３４】
光硬化型樹脂を硬化させるのに用いる光は紫外線、電子線、あるいはガンマ線などであり、電子線あるいはガンマ線の場合、必ずしも光重合開始剤や光重合開始助剤を含有する必要はない。これらの線源としては高圧水銀灯、キセノンランプ、メタルハライドランプや加速電子などが使用できる。
【００３５】
溶剤については、上記の主成分のアクリレートを溶解するものであれば特に限定しない。具体的には、溶剤として、エタノール、イソプロピルアルコール、イソブチルアルコール、ベンゼン、トルエン、キシレン、アセトン、メチルエチルケトン、メチルイソブチルケトン、酢酸エチル、酢酸ｎ−ブチル、酢酸イソアミル、乳酸エチル、メチルセロソルブ、エチルセロソルブ、ブチルセロソルブ、メチルセロソルブアセテート、プロピレングリコールモノメチルエーテルアセテート、等が挙げられる。これらの溶剤は１種を単独で用いても良いし、２種以上を併用しても良い。
【００３６】
本実施形態に使用するフィルム基材１１の厚みは、特に限定はしないが、好ましくは２５μｍ以上５００μｍ以下であり、より好ましくは５０μｍ以上３００μｍ以下である。このフィルム基材１１としては、例えば熱可塑性樹脂からなるプラスチックフィルムを使用する。
【００３７】
フィルム基材１１として用いるプラスチックフィルムは、特に限定されるものではなく、公知のプラスチックフィルムの中から適宜選択して用いることができる。具体的には、ポリエチレンフィルム、ポリプロピレンフィルム、ポリエステルフィルム、ポリ塩化ビニルフィルム、セロハン、ナイロンフィルム、ポリビニルアルコール系フィルム、ポリカーボネートフィルム、ポリ塩化ビニリデンフィルム、ポリアセテートフィルム、ポリスチレンフィルム、アクリル系フィルム、耐熱性・エンプラ系フィルム、フッ素樹脂フィルム、トリアセチルセルロースフィルム等のプラスチックフィルムが挙げられる。
【００３８】
フィルム基材１１上にハードコート塗液を塗布するコーティング方法は、特に限定されるものではないが、実用的には、ダイコーター、カーテンフローコーター、ロールコーター、リバースロールコーター、グラビアコーター、ナイフコーター、バーコーター、スピンコーター、マイクログラビアコーター等によるコーティングが一般的である。
【００３９】
図２に示した第２実施形態によるハードコートフィルム１０ａは、上記第１実施形態におけるハードコート層１２の上に、無機密着層１３を介して透明導電層１４を形成したものであり、透明導電性フィルムとして使用される。
【００４０】
無機密着層１４を形成する材料としては、例えば、インジウム、錫、チタン、珪素、亜鉛、ジルコニウム、ニオブ、マグネシウム、ビスマス、セリウム、クロム、白金、炭素、タンタル、アルミニウム、ゲルマニウム、ガリウム、アンチモン、ネオジウム、ランタン、トリウム、ハフニウム、イットリウム、ロジウム、セレニウム、ユーロピウム、イッテルビウム、スカンジウム、プラセオジウム、サマリウム等の元素、または、これらの元素の酸化物、弗化物、硫化物、窒化物、または、酸化物、弗化物、硫化物、窒化物の混合物等が挙げられる。酸化物、弗化物、硫化物、窒化物の化学組成は、化学量論的な組成と一致しなくてもよい。これらの層構成及び材料にすることで、ハードコート層１２と無機密着層１３との密着性を向上させることができる。
【００４１】
また、無機密着層２１の厚みは、１ｎｍ以上８ｎｍ以下であることが好ましい。無機密着層の厚みが１ｎｍより小さいと密着性が十分向上せず、また、厚みが８ｎｍより大きいと光学特性に影響するだけでなく、密着性が低下する。 
透明導電層１４は、無機密着層２１の上に、酸化インジウム、酸化スズ、酸化亜鉛、またはこれらの混合物からなる導電性材料により形成されている。これらの導電性材料のうち、酸化インジウムと酸化スズの混合酸化物（ＩＴＯ）が特に好ましい。また、透明導電層１４の導電性材料には、必要に応じて、Ａｌ、Ｚｒ、Ｇａ、Ｇｅ、Ｓｉ、Ｔｉ、Ｗ等の添加物を含有させてもよい。
【００４２】
透明導電層１４の厚みは、１０ｎｍ以上２５ｎｍ以下であることが好ましい。より好ましくは、１８ｎｍ以上２２ｎｍ以下である。厚みが１０ｎｍより小さくなると、透明導電層１４の均一性が得にくくなり、２５ｎｍより大きくなると、透明導電層１４の光吸収により透明性の低下を生じる。
【００４３】
無機密着層１３及び透明導電層１４の製膜方法については、特に限定はないが、蒸着法、スパッタリング法、プラズマＣＶＤ法、イオンプレーティング法、イオンビームアシスト法等の真空成膜法により形成されること好ましい。
【００４４】
［実施例及び比較例］
以下、図２に示した第２実施形態のハードコートフィルム１０ａの具体的な実施例及び比較例を挙げて本発明の有用性について説明する。但し、本発明は該実施例に限定されるものではない。
【００４５】
次の表１は、実施例１，２，３と比較例１，２のハードコートフィルムにおけるハードコート塗液と性能を示している。
【表１】
0005696550.tif 000002
【００４６】
＜ハードコート塗液＞
ハードコート塗液は、共栄社化学株式会社製のアクリレート（商品名；ＰＥ−３Ａ）、境化学工業株式会社製のポリチオール化合物（商品名；ＰＥＭＰ）、チバ・ジャパン株式会社製の光重合開始剤（商品名；イルガキュア１８４）を表１の重量割合で含有し、溶剤として酢酸エチルを用いたものである。
【００４７】
＜ハードコート層の形成＞
フィルム基材である東洋紡株式会社製のポリエチレンテレフタレート（商品名；Ａ４３００−１２５）の上に、表１のハードコート塗液をワイヤーバーにより硬化膜厚が８μｍになるように塗布、乾燥させ、メタルハライドランプにより４００ｍＪ／ｃｍ２の紫外線を照射しハードコート層を形成した。
【００４８】
＜透明導電層の形成＞
次に、ハードコート層の上に、無機密着層を、ＤＣマグネトロンスパッタリング法で成膜することにより形成し、この無機密着層の上に、透明導電層１４を、直流マグネトロンスパッタリング法で成膜することにより形成した。ここで、無機密着層の厚みは７ｎｍとした。また、透明導電層の成膜においては、スパッタリングターゲットとして、酸化スズを１０重量％含有のＩＴＯを使用した。さらに、透明導電層の厚みは１８ｎｍとした。
【００４９】
＜評価方法＞
以上の条件で製造したハードコートフィルムについて、以下の方法で評価を行なった。
【００５０】
（１）全光線透過率及びヘイズ値
透明導電性フィルムについて、日本電色工業株式会社製の写像性測定器（商品名；ＮＤＨ−２０００）を使用して全光線透過率及びヘイズ値を測定した。
【００５１】
（２）密着性
透明導電層の表面に、１マスが１ｍｍ角で、１０マス×１０マス＝１００マスとなるように碁盤目状にカットした切れ込みを入れた後、粘着テープ（ニチバン株式会社製、工業用２４ｍｍ巾テープ）を用いて剥離試験を行い、１００マス部の残存率で密着性を評価した。１００マス全てが剥離せずに残存したときを１００／１００とした。
【００５２】
（３）耐光試験後密着性
東洋精機製作所製のＡＴＬＡＳキセノンウェザオメーターＣｉ４０００（商品名）を用いて、照度：１．２Ｗ／ｍ２（４２０ｎｍ）、ブラックスタンダードパネル温度：４０℃、槽内温度：２０℃ 、槽内湿度：５０％ＲＨ、試験時間２００時間の条件で耐光試験を実施し、試験後の密着性を上記の剥離試験方法で評価した。
【００５３】
（４）鉛筆硬度
ＪＩＳ−Ｋ５４００に準じた評価を行なった。
【００５４】
＜評価結果＞
表１のように、実施例１，２，３のハードコートフィルムは、アクリレートを主成分とするモノマーもしくはオリゴマーにポリチオール化合物を添加しハードコート層を形成することにより、比較例１，２のハードコートフィルムと比較して、耐光試験後密着性が向上していることが確認された。また、ポリチオール化合物の添加量を５重量％以上５０重量％以下とすることにより、光学特性や硬化性への影響の度合いが少なく、品質面の向上をはかることができた。
【００５５】
以上のように、本発明のハードコート塗液によれば、第１実施形態のハードコートフィルム１０の製造において、フィルム基材１１との密着性が高いハードコート層１２を形成することができる。また、第２実施形態のハードコートフィルム１０ａの製造において、フィルム基材１１及びハードコート層１２の上に設ける透明導電層１４の下地層である無機密着層１３との密着性が高いハードコート層１２を形成することができる。
【００５６】
そして、本発明のハードコートフィルム１０，１０ａは、ハードコート層１２の密着性が高いため、耐久性に優れている。
【００５７】
本発明のハードコートフィルム１０，１０ａは、例えば、表示パネルやタッチパネルの表面に貼り付けるか、或いは、表示パネルやタッチパネルの表面側の基板として使用される。
【００５８】
このハードコートフィルム１０，１０ａをタッチパネルに用いる場合、第１実施形態のハードコートフィルム１０は、接触型、静電誘導型、電磁ペンを使用する電磁誘導型のいずれのタッチパネルにも利用できる。
【００５９】
また、第２実施形態のハードコートフィルム１０ａは、ハードコート層１２の上に、無機密着層１３を介して透明導電層１４が形成されているため、フィルム基材１１の反対面側に透明導電層１４と対向する導電膜を配置することにより、透明導電層１４と前記導電膜との間にフィルム基材１１とハードコート層１２及び無機密着層１３とからなる誘電層を介在させた静電誘導型タッチパネルを構成することができる。
【符号の説明】
【００６０】
１０，１０ａ…ハードコートフィルム
１１…フィルム基材
１２…ハードコート層
１３…無機密着層
１４…透明導電層
【図１】
0005696550.tif 000003
【図２】
0005696550.tif 000004